(57)【要約】  本発明は、とりわけジオルガノポリシロキサンと無機−有機ナノ複合体とを含む硬化された組成物によりシールされた、高い熱効率の断熱ガラスユニット構造体に関し、この硬化された組成物は気体に対し低い透過性を示す。【特許請求の範囲】
【請求項１】
互いの空間関係において隔置された少なくとも二つのガラスシートと、それらの間にある熱伝導率の低い断熱気体又は気体の混合物と、下記：
ａ）少なくとも一つのシラノール末端ジオルガノポリシロキサン；
ｂ）シラノール末端ジオルガノポリシロキサン用の少なくとも一つの架橋剤；
ｃ）架橋反応用の少なくとも一つの触媒；
ｄ）ガスバリア性を高める量の少なくとも一つの無機−有機ナノ複合体；及び、任意選択的に、
ｅ）架橋したジオルガノポリシロキサンの透過性よりも低い気体透過性を有する少なくとも一つの固体ポリマー
を含有する硬化型シーリング材組成物の硬化により生成した硬化シーリング材組成物を含む気体シーリング材要素とを含んで成る、断熱ガラスユニット。
【請求項２】
シラノール末端ジオルガノポリシロキサン（ａ）が下記の一般式を有し：
ＭａＤｂＤ’ｃ 
式中、“ａ”は２であり、“ｂ”は１であるか又は1より大きく、“ｃ”は、ゼロ又は正数であり；Ｍは、
（ＨＯ）３−ｘ−ｙＲ１ｘＲ２ｙＳｉＯ１／２ 
であり、式中、“ｘ”は、０、１又は２であり、“ｙ”は、ｘ＋ｙが２未満であるか又は２であるという条件で０又は１のいずれかであり、Ｒ１及びＲ２は、それぞれ独立して炭素数６０以下の一価の炭化水素基であり；Ｄは、
Ｒ３Ｒ４ＳｉＯ１／２；  
であり、式中、Ｒ３及びＲ４は、それぞれ独立して炭素数６０以下の一価の炭化水素基であり；Ｄ’は  
Ｒ５Ｒ６ＳｉＯ２／２ 
であり、式中、Ｒ５及びＲ６は、それぞれ独立して炭素数６０以下の一価の炭化水素基である、請求項１に記載の断熱ガラスユニット。
【請求項３】
架橋剤（ｂ）が、下記の式を有するアルキルシリケートであり：
（Ｒ１４Ｏ）（Ｒ１５Ｏ）（Ｒ１６Ｏ）（Ｒ１７Ｏ）Ｓｉ  
式中、Ｒ１４、Ｒ１５、Ｒ１６及びＲ１７は、個々独立して炭素数１〜６０の一価の炭化水素基から選ばれる、請求項１に記載の断熱ガラスユニット。
【請求項４】
触媒（ｃ）がスズ触媒である、請求項１に記載の断熱ガラスユニット。
【請求項５】
スズ触媒が、ジブチルスズジラウラート、ジブチルスズジアセタート、ジブチルスズジメトキシド、スズオクトアート、イソブチルスズトリセロアート、ジブチルスズオキシド、ジブチルスズビス（ジイソオクチルフタラート）、ビス（トリプロポキシシリル）ジオクチルスズ、ジブチルスズビス（アセチルアセトン）、シリル化されたジブチルスズジオキシド、カルボメトキシフェニルスズトリス（ウベラート）、イソブチルスズトリセロアート、ジメチルスズジブチラート、ジメチルスズジ（ネオデカノアート）、トリエチルスズタルタラート、ジブチルスズジベンゾアート、スズオレアート、スズナフテナート、ブチルスズトリ（２−エチルヘキシルヘキソアート）、スズブチラート、ジオルガノスズビス（β−ジケトナート）、及びそれらの混合物からなる群から選択される、請求項４に記載の断熱ガラスユニット。
【請求項６】
無機−有機ナノ複合体が、層状の無機ナノ微粒子である少なくとも一つの無機成分と、第四級アンモニウムオルガノポリシロキサンである少なくとも一つの有機成分とを含有する、請求項１に記載の断熱ガラスユニット。
【請求項７】
層状の無機ナノ微粒子が、Ｎａ＋、Ｃａ２＋、Ａｌ３＋、Ｆｅ２＋、Ｆｅ３＋、Ｍｇ２＋及びこれらの混合物の群から選択される少なくとも一つの要素である、交換可能な陽イオンを有する、請求項６に記載の断熱ガラスユニット。
【請求項８】
層状のナノ微粒子が、モンモリロナイト、ナトリウムモンモリロナイト、カルシウムモンモリロナイト、マグネシウムモンモリロナイト、ノントロナイト、ベイデルライト、ボルコンスコイト、ラポナイト、ヘクトライト、サポーナイト、ソーコナイト、マガダイト、ケニアイト、ソボクカイト、スビンドルダイト、スチーブンサイト、バーミキュライト、ハロイサイト、アルミナートオキシド、ハイドロタルサイト、イライト、レクトライト、タロソバイト、レディカイト、カオリナイト、及びこれらの混合物からなる群から選択される少なくとも一つの要素である、請求項６に記載の断熱ガラスユニット。
【請求項９】
第四級アンモニウムオルガノポリシロキサンが、下記の式を有する少なくとも一つのアンモニウム含有ジオルガノポリシロキサンであり：
ＭａＤｂＤ’ｃ 
式中、“ａ”は２であり、“ｂ”は１であるか又は１より大きく、そして“ｃ”はゼロ又は正数であり；Ｍは、
[Ｒ３ＺＮＲ４]３−ｘ−ｙＲ１ｘＲ２ｙＳｉＯ１／２ 
であり、式中、“ｘ”は、０、１又は２であり、“ｙ”は、ｘ＋ｙが２未満であるか又は２であるという条件で０又は１のいずれかであり、“ｚ”は２であり、Ｒ１及びＲ２は、それぞれ独立して炭素数６０以下の一価の炭化水素基であり；Ｒ３は、Ｈ及び炭素数６０以下の一価の炭化水素基からなる群から選択され；Ｒ４は、炭素数６０以下の一価の炭化水素基であり；Ｄは、  
Ｒ５Ｒ６ＳｉＯ１／２ 
であり、式中、Ｒ５及びＲ６は、それぞれ独立して炭素数６０以下の一価の炭化水素基であり；Ｄ’は、  
Ｒ７Ｒ８ＳｉＯ２／２ 
であり、式中、Ｒ７及びＲ８は、それぞれ独立して下記の一般式のアミンを含む一価の炭化水素基であり：
[Ｒ９ａＮＲ１０]  
式中、“ａ”は２であり、Ｒ９は、Ｈ及び炭素数６０以下の一価の炭化水素基からなる群から選択され；Ｒ１０は、炭素数６０以下の一価の炭化水素基である、請求項６に記載の断熱ガラスユニット。
【請求項１０】
第四級アンモニウム基が、Ｒ６Ｒ７Ｒ８Ｎ＋Ｘ−で表わされ、式中、Ｒ６、Ｒ７及びＲ８の少なくとも一つは、炭素数６０以下のアルコキシシランであり、残りの基が、炭素数６０以下のアルキル基又はアルケニル基であり、そしてＸが陰イオンである、請求項９に記載の無機−有機ナノ複合体。
【請求項１１】
固体ポリマー（ｅ）が、低密度ポリエチレン、超低密度ポリエチレン、直鎖状の低密度ポリエチレン、高密度ポリエチレン、ポリプロピレン、ポリイソブチレン、ポリビニルアセタート、ポリビニルアルコール、ポリスチレン、ポリカーボナート、ポリエチレンテレフタラート、ポリブチレンテレフタラート、ポリエチレンナフタラート、グリコール変性ポリエチレンテレフタラートのようなポリエステル、塩化ポリビニル、塩化ポリビニリデン、フッ化ポリビニリデン、熱可塑性ポリウレタン、アクリロニトリルブタジエンスチレン、ポリメチルメタクリラート、フッ化ポリビニル、ポリアミド、ポリメチルペンテン、ポリイミド、ポリエーテルイミド、ポリエーテルエーテルケトン、ポリスルホン、ポリエーテルスルホン、エチレンクロロトリフルオロエチレン、ポリテトラフルオロエチレン、セルロースアセタート、セルロースアセタートブチラート、可塑化された塩化ポリビニル、アイオノマー、ポリフェニレンスルフィド、スチレン−無水マレイン酸、変性ポリフェニレンオキシド、エチレン−プロピレンゴム、ポリブタジエン、ポリクロロプレン、ポリイソプレン、ポリウレタン、スチレン−ブタジエン−スチレン、スチレン−エチレン−ブタジエン−スチレン、ポリメチルフェニルシロキサン、及びこれらの混合物からなる群から選択される、請求項１に記載の断熱ガラスユニット。
【請求項１２】
接着促進剤、界面活性剤、着色剤、顔料、可塑剤、無機−有機ナノ複合体以外の充填剤、酸化防止剤、紫外線安定剤、及び殺生物剤からなる群から選択される、少なくとも一つの任意成分をさらに含有する、請求項１に記載の断熱ガラスユニット。
【請求項１３】
接着促進剤が、ｎ−２−アミノエチル−３−アミノプロピルトリエトキシシラン、１，３，５−トリス（トリメトキシシリルプロピル）イソシアヌラート、γ−アミノプロピルトリエトキシシラン、γ−アミノプロピルトリメトキシシラン、アミノプロピルトリメトキシシラン、ビス（γ−トリメトキシシリルプロピル）アミン、Ｎ−フェニル−γ−アミノプロピルトリメトキシシラン、トリアミノ官能性トリメトキシシラン、γ−アミノプロピルメチルジエトキシシラン、γ−アミノプロピルメチルジエトキシシラン、メタクリロキシプロピルトリメトキシシラン、メチルアミノプロピルトリメトキシシラン、γ−グリシドキシプロピルエチルジメトキシシラン、γ−グリシドキシプロピルトリメトキシシラン、γ−グリシドキシエチルトリメトキシシラン、β−（３，４−エポキシシクロヘキシル）プロピルトリメトキシシラン、β−（３，４−エポキシシクロヘキシル）エチルメチルジメトキシシラン、イソシアナトプロピルトリエトキシシラン、イソシアナトプロピルメチルジメトキシシラン、β−シアノエチルトリメトキシシラン、γ−アクリロキシプロピルトリメトキシシラン、γ−メタクリロキシプロピルメチルジメトキシシラン、４−アミノ−３，３−ジメチルブチルトリメトキシシラン、ｎ−エチル−３−トリメトキシシリル−２−メチルプロパンアミン、及びこれらの混合物からなる群から選択される、請求項１２に記載の断熱ガラスユニット。
【請求項１４】
界面活性剤が、ポリエチレングリコール、ポリプロピレングリコール、エトキシ化されたヒマシ油、オレイン酸エトキシラート、アルキルフェノールエトキシラート、エチオレンオキシドとプロピレンオキシドとのコポリマー、そしてシリコーンとポリエーテルとのコポリマー、シリコーンと、エチレンオキシドとプロピレンオキシドのコポリマーとのコポリマー、及びこれらの混合物からなる群から選択される非イオン性界面活性剤である、請求項１２に記載の断熱ガラスユニット。
【請求項１５】
非イオン性界面活性剤が、エチオレンオキシドとプロピレンオキシドとのコポリマー、シリコーンとポリエーテルとのコポリマー、シリコーンと、エチレンオキシドとプロピレンオキシドのコポリマーとのコポリマー、及び、これらの混合物からなる群から選択される非イオン性界面活性剤である、請求項１４に記載の断熱ガラスユニット。
【請求項１６】
無機−有機ナノ複合体以外の充填剤が、炭酸カルシウム、沈降炭酸カルシウム、コロイド状の炭酸カルシウム、ステアリン酸エステル又はステアリン酸の化合物で処理した炭酸カルシウム、フュームドシリカ、沈降シリカ、シリカゲル、疎水化されたシリカ、親水性シリカゲル、粉砕した石英、粉末にした石英、アルミナ、水酸化アルミニウム、水酸化チタン、粘土、カオリン（kaolin）、ベントナイト、モンモリロナイト、珪藻土、酸化鉄、カーボンブラック、そしてグラファイト、雲母、滑石、及びこれらの混合物からなる群から選択される、請求項１２に記載の断熱ガラスユニット。
【請求項１７】
シラノール末端ジオルガノポリシロキサン（ａ）が、下記の一般式を有し：
ＭａＤｂＤ’ｃ 
式中、“ａ”は２であり、“ｂ”は１であるか又は１より大きく、そして“ｃ”はゼロ又は正数であり；Ｍは、
（ＨＯ）３−ｘ−ｙＲ１ｘＲ２ｙＳｉＯ１／２ 
であり、式中、“ｘ”は０、１又は２であり、“ｙ”は、ｘ＋ｙが２未満であるか又は２であるという条件で０又は１のいずれかであり、Ｒ１及びＲ２は、それぞれ独立して炭素数６０以下の一価の炭化水素基であり；Ｄは、
Ｒ３Ｒ４ＳｉＯ１／２；  
であり、式中、Ｒ３及びＲ４は、それぞれ独立して炭素数６０以下の一価の炭化水素基であり；Ｄ’は  
Ｒ５Ｒ６ＳｉＯ２／２ 
であり、式中、Ｒ５及びＲ６は、それぞれ独立して炭素数６０以下の一価の炭化水素基であり；
架橋基（ｂ）が、下記の式を有するアルキルシリケートであり：
（Ｒ１４Ｏ）（Ｒ１５Ｏ）（Ｒ１６Ｏ）（Ｒ１７Ｏ）Ｓｉ  
式中、Ｒ１４、Ｒ１５、Ｒ１６及びＲ１７は、炭素数６０以下の一価の炭化水素基から独立して選ばれ；
触媒（ｃ）がスズ触媒であり；そして
無機−有機ナノ複合体（ｄ）の無機ナノ微粒子部分が、モンモリロナイト、ナトリウムモンモリロナイト、カルシウムモンモリロナイト、マグネシウムモンモリロナイト、ノントロナイト、ベイデルライト、ボルコンスコイト、ラポナイト、ヘクトライト、サポーナイト、ソーコナイト、マガダイト、ケニアイト、ソボクカイト、スビンドルダイト、スチーブンサイト、バーミキュライト、ハロイサイト、アルミナートオキシド、ハイドロタルサイト、イライト、レクトライト、タロソバイト、レディカイト、カオリナイト、及び、これらの混合物からなる群から選択され、無機−有機ナノ複合体（ｄ）の有機部分が、少なくとも一つの第四級アンモニウム化合物、Ｒ６Ｒ７Ｒ８Ｎ＋Ｘ−であり、式中、Ｒ６、Ｒ７及びＲ８の少なくとも一つは、炭素数６０以下のアルコキシシランであり、残りの基が、炭素数６０以下のアルキル基又はアルケニル基であり、そしてＸは陰イオンである、請求項１に記載の断熱ガラスユニット。
【請求項１８】
断熱気体が、空気、二酸化炭素、六フッ化硫黄、窒素、アルゴン、クリプトン、キセノン、及びその混合物からなる群から選択される、請求項１に記載の断熱ガラスユニット。
【請求項１９】
硬化されたシーリング材組成物が、硬化時に、約９００ｂａｒｒｅｒ以下のアルゴン透過係数を示す、請求項１に記載の断熱ガラスユニット。
【請求項２０】
硬化されたシーリング材組成物が、硬化時に、約９００ｂａｒｒｅｒ以下のアルゴン透過係数を示す、請求項１１に記載の断熱ガラスユニット。
【請求項２１】
硬化されたシーリング材組成物が、硬化時に、約９００ｂａｒｒｅｒ以下のアルゴン透過係数を示す、請求項１２に記載の断熱ガラスユニット。
【請求項２２】
硬化されたシーリング材組成物が、硬化時に、約９００ｂａｒｒｅｒ以下のアルゴン透過係数を示す、請求項１７に記載の断熱ガラスユニット。
【発明の詳細な説明】
【技術分野】
【０００１】
本発明は、概して、断熱構造体に関し、より詳細には、気体又は気体混合物に対し低い透過性を示す室温硬化型組成物でシールされた、高い熱効率の断熱ガラスユニット構造体に関する。
【背景技術】
【０００２】
断熱ガラスユニット（ＩＧＵ）は、一般に、スペーサーによって隔てられた二つのガラスパネルを有する。二つのガラスパネルを、互いに平行に並べ、そしてパネル間の空間、即ち内部空間が完全に取り囲まれるように周囲をシールする。この内部空間は典型的には空気で満たされる。この典型的な構造の断熱ガラスユニットを通り抜けるエネルギーの移動は、ガラス１枚から成るパネルと比較して、内部空間に空気の断熱層を取り込むことによって低減されている。エネルギーの移動は、パネル間の間隔を広げて空気の断熱層を厚くすることによって、さらに低減される。最大間隔には限度があり、それを超えるとパネル間の空気の対流によってエネルギー移動が増加する。エネルギー移動は、追加の内部空間として断熱層数を増やし、ガラスパネルを閉じることによってさらに低減させることができよう。例えば、二つの内部空間により隔てられ、その周囲がシールされた、三つの平行に隔置されたガラスパネルである。この方法では、パネルの間隔は、空気領域における対流効果により課せられる最大限度よりも小さいままとしながら、全エネルギー移動をさらに低減させることができる。エネルギー移動をさらに減少させたい場合は、内部空間をさらに増やせばよい。
【０００３】
さらに、シールされた断熱ガラスユニットのエネルギー移動は、シールされた断熱ガラスウィンドウ中の空気を、より高密度で、より低伝導率の気体に置き換えることによって低減させることもできる。適切な気体は、無色、非毒性、非腐食性、不燃性であり、紫外線照射に影響されず、空気より密度が高く、さらに空気より低い伝導率の気体でなくてはならない。エネルギー移動を低減させるべく断熱ガラスウィンドウ中の空気と置換される気体の例は、アルゴン、クリプトン、キセノン、そして六フッ化硫黄である。
【０００４】
硬化系、非硬化系の両方を含む断熱ガラスユニットの製造において、種々のタイプのシーリング材が広く利用されている。液体のポリスルフィド、ポリウレタン及びシリコーンは硬化系の典型であり、これらは一般に使用されている。一方、一般に用いられる非硬化系は、ポリブチレン−ポリイソプレンコポリマーゴムをベースとするホットメルト型シーリング材である。
【０００５】
液体のポリスルフィド及びポリウレタンは、一般的には、ガラスに使用する直前に混合される基剤と硬化剤とから構成される二成分系である。シリコーンは、二成分系でも一成分系でもよい。二成分系は、断熱ガラスユニットが次の製造段階に移る前に、混合比率の設定、二成分の混合装置、硬化時間を必要とする。
【０００６】
しかしながら、流通しているＲＴＣシリコーンシーリング材組成物は、ある程度は効果的であるが、ＩＧＵの内部空間から、低い熱伝導率の気体、例えばアルゴンの損失を防ぐには、依然として限られた能力しか有していない。この透過性の結果として、ガラスパネル間にある気体によって維持されている低減されたエネルギー移動は、時間の経過と共に失われる。
【発明の開示】
【発明が解決しようとする課題】
【０００７】
それ故、既知のＲＴＣ組成物の気体透過性と比較して、低い気体透過性を有するＲＴＣ組成物を用いたＩＧＵへの要求が存在する。ＩＧＵ用シーリング材として用いるとき、気体透過性の低いＲＴＣ組成物は、より透過可能なＲＴＣ組成物と比較して、より長時間ＩＧＵのパネル内の断熱気体を保ち続け、それ故、より長時間にわたってＩＧＵの断熱性を引き延ばすことになる。
【課題を解決するための手段】
【０００８】
本発明は、断熱安定性の高められた断熱ガラスユニットに関する。詳細には、本発明は、互いの空間関係において隔置された少なくとも二つのガラスシート（窓ガラス）、又は他の機能的に等価な物質のシートと、それらの間にある熱伝導率の低い気体と、下記：
ａ）少なくとも一つのシラノール末端ジオルガノポリシロキサン；
ｂ）シラノール末端ジオルガノポリシロキサン用の少なくとも一つの架橋剤；
ｃ）架橋反応用の少なくとも一つの触媒；
ｄ）ガスバリア性を高める量の少なくとも一つの無機−有機ナノ複合体；及び、任意選択的に、
ｅ）架橋されたジオルガノポリシロキサンよりも気体透過性の低い少なくとも一つの固体ポリマー
を含有する、硬化された、即ち、架橋又は加硫された硬化型シーリング材組成物を含む気体シーリング材アセンブリとを含んで成る断熱ガラスユニットに関する。
【発明の効果】
【０００９】
ＩＧＵの気体シーリング材組立部品の成分として使用するとき、前述の硬化されたシーリング材組成物は、ＩＧＵからの気体の損失を減少させ、従ってその有用な製品寿命を延長させる。
【発明の詳細な説明】
【００１０】
本発明に従えば、増大した断熱安定性を有する断熱ガラスユニットは、互いの空間関係において隔置された少なくとも二つのガラスのシートと、それらの間にある熱伝導率の低い気体又は気体混合物と、以下を含有する硬化型シーリング材組成物の硬化により生成した硬化されたシーリング材組成物を含む気体シーリング材要素とを備える；ａ）少なくとも一つのシラノール末端ジオルガノポリシロキサン；ｂ）シラノール末端ジオルガノポリシロキサン用の少なくとも一つの架橋剤；ｃ）架橋反応用の少なくとも一つの触媒；ｄ）ガスバリア性を高める量の少なくとも一つの無機−有機ナノ複合体；及び、任意選択的に、ｅ）架橋されたジオルガノポリシロキサンよりも気体透過性の低い少なくとも一つの固体ポリマー。
【００１１】
図１を参照すると、既知で汎用の構造の断熱ガラスユニット１０は、一次ガスシーリング部材４、連続的なスペーサー部材５及び後述のように調製した気体透過性の低いシーリング材組成物７を保持して成る気体シーリング材アセンブリによって隔置された関係に保たれたガラスシート１及び２と、アルゴンのような断熱気体又はその混合物で満たされているシート１と２の間の空間６とから構成される。ガラス押し縁８は、技術上既知であるが、ガラスシート１及び２と窓枠９との間に配置される。窓ガラス１と２は、ガラス、例えば、透明なフロートガラス、アニールガラス、強化ガラス、ソーラーガラス、ティンテッドガラス、例えば、低エネルギーガラスなど、アクリル樹脂、ポリカーボナート樹脂などのような、種々の材料のいずれからも作製することができる。
【００１２】
前述の気体シーリング材アセンブリに硬化されたシーリング材組成物７を含ませることにより、既知で汎用の気体シーリング材と比較して、改良された気体バリア性と湿気の漏洩特性を与える。その結果、硬化されたシーリング材組成物７は、あらゆる種類の構造の断熱ガラスユニットに、より長期間の製品性能を与える。
【００１３】
断熱ガラスユニットの一次シーリング材部材４は、当分野で公知の高分子物質、例えば、ポリイソブチレン、ブチルゴム、ポリスルフィド、ＥＰＤＭゴム、ニトリルゴムなどのようなゴム基材で構成することができる。他の有用な物質は、ポリイソブチレン／ポリイソプレンコポリマー、ポリイソブチレンポリマー、臭素化されたオレフィンポリマー、ポリイソブチレンとパラ−メチルスチレンとのコポリマー、ポリイソブチレンと臭素化されたパラ−メチルスチレンとのコポリマー、イソブチレンとイソプレンとのブチルゴムコポリマー、エチレン−プロピレンポリマー、ポリスルフィドポリマー、ポリウレタンポリマー、スチレンブタジエンポリマーなどである。
【００１４】
上述のように、一次気体シーリング材部材４は、非常によい密封性を有するポリイソブチレンのような物質から作製することができる。ガラス押し縁８は、時にはガラスパテとも呼ばれ、シリコーン又はブチルゴムの形で提供されうるシーリング材である。窓ガラス１と２の間の空間を占める断熱気体から湿気を取り除くために、乾燥剤を連続スペーサー５に含ませることができる。有用な乾燥剤は、断熱ガラスユニットの内部を満たす断熱気体／気体混合物を吸着する乾燥剤である。
【００１５】
断熱ガラスユニットにおける使用に適する熱伝導率の低い気体、並びにそのような気体の混合物は、よく知られており、それは、空気、二酸化炭素、六フッ化硫黄、窒素、アルゴン、クリプトン、キセノン及びその混合物のような透明な気体である。
【００１６】
適切なシラノール末端ジオルガノポリシロキサン（ａ）は、次の一般式の化合物を含み：
ＭａＤｂＤ’ｃ 
式中、“ａ”は２であり、“ｂ”は１であるか又は1より大きく、“ｃ”はゼロ又は正数であり；Ｍは、
（ＨＯ）３−ｘ−ｙＲ１ｘＲ２ｙＳｉＯ１／２ 
であり、式中、“ｘ”は０、１又は２であり、“ｙ”は、ｘ＋ｙが２未満であるか又は２であるという条件で０又は１のいずれかであり、Ｒ１及びＲ２はそれぞれ独立して炭素数６０以下の一価の炭化水素基であり；Ｄは、
Ｒ３Ｒ４ＳｉＯ１／２；  
であり、式中、Ｒ３及びＲ４はそれぞれ独立して炭素数６０以下の一価の炭化水素基であり；Ｄ’は  
Ｒ５Ｒ６ＳｉＯ２／２ 
であり、式中、Ｒ５及びＲ６はそれぞれ独立して炭素数６０以下の一価の炭化水素基である。
【００１７】
本発明の組成物中に含有される、シラノール末端ジオルガノポリシロキサン用の適切な架橋剤（ｂ）は、下記の一般式のアルキルシリケートを含み：
（Ｒ１４Ｏ）（Ｒ１５Ｏ）（Ｒ１６Ｏ）（Ｒ１７Ｏ）Ｓｉ  
式中、Ｒ１４、Ｒ１５、Ｒ１６及びＲ１７は、個々独立して炭素数６０以下の一価の炭化水素基である。このタイプの架橋剤は、ｎ−プロピルシリケート、テトラエチルオルトシリケート、メチルトリメトキシシラン、及び類似のアルキル置換アルコキシシラン化合物などである。
【００１８】
シラノール末端ジオルガノポリシロキサンの架橋反応に適する触媒（ｃ）としては、そのようなシロキサンの架橋を促進するために有用であることが知られている触媒を用い得る。触媒は金属含有化合物又は非金属化合物であってよい。有用な金属含有化合物の例は、スズ、チタン、ジルコニウム、鉛、鉄、コバルト、アンチモン、マンガン、ビスマス、及び亜鉛の化合物である。
【００１９】
本発明の一実施形態では、架橋触媒として有用なスズ含有化合物は、以下のとおりである：ジブチルスズジラウラート、ジブチルスズジアセタート、ジブチルスズジメトキシド、スズオクトアート、イソブチルスズトリセロアート、ジブチルスズオキシド、可溶性ジブチルスズオキシド、ジブチルスズビス（ジイソオクチルフタラート）、ビス（トリプロポキシシリル）ジオクチルスズ、ジブチルスズビス（アセチルアセトン）、シリル化されたジブチルスズジオキシド、カルボメトキシフェニルスズトリス（ウベラート）、イソブチルスズトリセロアート、ジメチルスズジブチラート、ジメチルスズジ（ネオデカノアート）、トリエチルスズタルタラート、ジブチルスズジベンゾアート、スズオレアート、スズナフタレナート、ブチルスズトリ（２−エチルヘキシルヘキソアート）、スズブチラート、ジオルガノスズビス（β−ジケトナート）などである。有用なチタン含有触媒は、キレート化されたチタン化合物、例えば、１，３−プロパンジオキシチタンビス（エチルアセトアセタート）、ジイソプロポキシチタンビス（エチルアセトアセタート）、及びテトラアルキルチタナート、例えば、テトラ（ｎ−ブチル）チタナート、及びテトラ（イソプロピル）チタナートである。本発明の他の実施形態では、ジオルガノスズビス（β−ジケトナート）は、シリコーンシーリング材組成物における架橋を促進するのに有用である。
【００２０】
本発明の無機−有機ナノ複合体（ｄ）は、層状の無機ナノ微粒子である少なくとも一つの無機成分と、第四級アンモニウムオルガノポリシロキサンである少なくとも一つの有機成分とから構成される。
【００２１】
本発明を説明する際、下記の用語は、別途記載のない限り以下の意味を有する。
【００２２】
定義 
本書で用いる用語「層間剥離（exfoliation）」は、ナノ粘土プレートレット（nanoclay platelets）の小さな束がポリマーマトリックス中で互いに分離する過程をいう。層間剥離の際、各束の最も外側の領域でプレートレットがへき開し、分離のためにより多くのプレートレットを露出させる。
【００２３】
本書で用いる用語「ギャラリー（gallery）」は、粘土プレートレットの平行な層の間の空間をいう。ギャラリー空間は、空間を占める分子やポリマーの性質に依存して変化する。個々のナノ粘土プレートレットの間の層間空間もまた、空間を占める分子の種類応じて変化する。
【００２４】
本書で用いる用語「層間挿入物質（intercalant）」は、粘土のギャラリーに入り、その表面に結合することが可能な任意の有機又は無機の化合物である。
【００２５】
本書で用いる用語「層間挿入体（intercalate）」は、粘土のギャラリー空間が表面修飾処理に起因して増大している粘土−化学錯体（clay-chemical complex）を指す。適切な温度及び剪断条件下で、層間挿入体は樹脂マトリックス中で剥離することが可能である。
【００２６】
本書で用いるとき、用語「層間挿入（intercalation）」は、層間挿入体を生成するプロセスを指している。
【００２７】
本書で用いるとき、語句「無機ナノ微粒子」は、例えばナノメートルサイズの長さ、幅又は厚さのような一以上の次元を有し、且つイオン交換が可能であるところの層状無機物質、例えば粘土をいう。
【００２８】
本発明の硬化された組成物に関し用いる表現「低い気体透過性」とは、圧力１００ｐｓｉ、温度２５℃にて、定圧可変容量法に従って測定した際に約９００ｂａｒｒｅｒ（１ｂａｒｒｅｒ＝１０−１０（ＳＴＰ）／ｃｍ・ｓｅｃ（ｃｍＨｇ））以下のアルゴン透過係数を意味するものと解釈する。
【００２９】
本書で用いる表現「修飾された粘土（modified clay）」は、粘土の層間表面に存在する陽イオンとイオン交換反応をすることが可能な任意の無機又は有機の化合物で処理された粘土物質、例えばナノ粘土、を指す。
【００３０】
本書で用いる用語「ナノ粘土（nanoclay）」とは、一つの次元においてナノメートル領域の特異な形態を有する粘土物質をいう。ナノ粘土は、層間の面にイオン結合する層間挿入物質との化学錯体を生成することができ、粘土粒子になる。層間挿入物質と粘土粒子とのこの会合によって多くの異なった種類のホスト樹脂に親和性のある物質が生じ、それによって粘土充填剤をそこに分散できることになる。
【００３１】
本書で用いるとき、用語「ナノ微粒子（nanoparticulate）」は、一般に直径によって決定され、一般に約１０００ｎｍより小さい粒子径を指している。
【００３２】
本書で用いるとき、用語「プレートレット（platelets）」は、層状物質の個々の層を指している。
【００３３】
本発明の無機ナノ粒子は、スメクタイト粘土（smectite clay）のような天然又は合成されたものとし得、そしてスメクタイト粘土、レクトライト（rectorite）、バーミキュライト（vermiculite）、イライト（illite）、雲母及びそれらの合成同族体（ラポナイト、合成雲母−モンモリロナイト（synthetic mica-montmorillonite）、及び四ケイ素雲母（tetrasilicic mica）を含む）のように、一定のイオン交換性を有さなければならない。
【００３４】
ナノ微粒子の平均最大横寸法（幅）は、第一実施態様では約０．０１μｍ〜約１０μｍ、第一実施態様では約０．０５μｍ〜約２μｍ、そして第三実施態様では約０．１μｍ〜約１μｍとすることができる。ナノ微粒子の平均最大縦寸法（厚さ）は、第一実施態様では約０．５ｎｍ〜約１０ｎｍ、そして第二実施態様では約１ｎｍ〜約５ｎｍにおいて一般に変化させ得る。
【００３５】
本発明の有用な無機ナノ微粒子物質は、天然又は合成のフィロシリケート（phyllosilicates）であり、特にモンモリロナイト（montmorillonite）、ナトリウムモンモリロナイト（sodium montmorillonite）、カルシウムモンモリロナイト（calcium montmorillonite）、マグネシウムモンモリロナイト（magnesium montmorillonite）、ノントロナイト（nontronite）、ベイデルライト（beidellite）、ボルコンスコイト（volkonskoite）、ラポナイト（laponite）、ヘクトライト（hectorite）、サポーナイト（saponite）、ソーコナイト（sauconite）、マガダイト（magadite）、ケニヤイト（kenyaite）、ソボクカイト（sobockite）、スビンドルダイト（svindordite）、ステベンサイト（stevensite）、滑石、雲母、カオリナイト（kaolinite）、バーミキュライト（vermiculite）、ハロイサイト（halloysite）、アルミナートオキシド（aluminate oxides）、又はハイドロタルサイト（hydrotalcites）、及びそれらの混合物のようなスメクチック粘土（smectic clays）である。他の実施形態においては、有用なナノ粘土は、イライト（illite）のような雲母質鉱物、及びレクトライト（rectorite）、タロソバイト（tarosovite）、レディカイト（ledikite）、そしてイライトと上述の粘土鉱物の一つ以上との混合物のような混合層状イライト／スメクタイト鉱物である。有機分子を十分に吸着して、隣接するフィロシリケートプレートレットの間の層間空間を少なくとも約５オングストローム、又は少なくとも約１０オングストローム（フィロシリケートを乾燥状態で測定したとき）に増大させる任意の膨潤可能な層状物質を、本発明の無機−有機ナノ複合体の製造時に使用できる。
【００３６】
本発明の修飾された無機ナノ微粒子は、交換可能な陽イオン、例えば、Ｎａ＋、Ｃａ２＋、Ａｌ３＋、Ｆｅ２＋、Ｆｅ３＋及びＭｇ２＋を有する多量の層状無機微粒子を、少なくとも一つのアンモニウム含有オルガノポリシロキサンと接触させることによって得られる。得られた、修飾された微粒子は、層間挿入されたオルガノポリシロキサンアンモニウムイオンを有する無機−有機ナノ複合体（ｄ）である。
【００３７】
アンモニウム含有オルガノポリシロキサンは、少なくとも一つのアンモニウム基を含まねばならず、そして二つ以上のアンモニウム基を含んでよい。第四級アンモニウム基は、オルガノポリシロキサンの末端で、及び／又はシロキサン骨格に沿って位置してよい。有用なアンモニウム含有オルガノポリシロキサンの一つの種類は、下記の一般式を有し：
ＭａＤｂＤ’ｃ 
式中、“ａ”は２であり、“ｂ”は１であるか又は１より大きく、そして“ｃ”はゼロ又は正数であり；Ｍは、
[Ｒ３ＺＮＲ４]３−ｘ−ｙＲ１ｘＲ２ｙＳｉＯ１／２ 
であり、式中、“ｘ”は、０、１又は２であり、“ｙ”は、ｘ＋ｙが２未満であるか又は２であるという条件で０又は１のいずれかであり、“ｚ”は２であり、Ｒ１及びＲ２は、それぞれ独立して炭素数６０以下の一価の炭化水素基であり；Ｒ３は、Ｈ及び炭素数６０以下の一価の炭化水素基からなる群から選択され；Ｒ４は、炭素数６０以下の一価の炭化水素基であり；Ｄは、  
Ｒ５Ｒ６ＳｉＯ１／２ 
であり、式中、Ｒ５及びＲ６は、それぞれ独立して炭素数６０以下の一価の炭化水素基であり；Ｄ’は、  
Ｒ７Ｒ８ＳｉＯ２／２ 
であり、式中、Ｒ７及びＲ８は、それぞれ独立して下記の一般式のアミンを含む一価の炭化水素基であり：
[Ｒ９ａＮＲ１０]  
式中、“ａ”は２であり、Ｒ９は、Ｈ及び炭素数６０以下の一価の炭化水素基からなる群から選択され；Ｒ１０は、炭素数６０以下の一価の炭化水素基である。
【００３８】
本発明の他の実施形態では、アンモニウム含有オルガノポリシロキサンは、Ｒ１１Ｒ１２Ｒ１３Ｎであり、式中、Ｒ１１、Ｒ１２、及びＲ１３は、それぞれ独立してアルコキシシラン又は炭素数６０以下の一価の炭化水素基である。アルコキシシランの一般式は、
[Ｒ１４Ｏ] ３−ｘ−ｙＲ１５ｘＲ１６ｙＳｉＲ１７ 
式中、“ｘ”は、０、１又は２であり、“ｙ”は、ｘ＋ｙが２未満であるか又は２であるという条件で０又は１のいずれかであり；Ｒ１４は、炭素数３０以下の一価の炭化水素基であり；Ｒ１５及びＲ１６は、独立して選ばれる炭素数６０以下の一価の炭化水素基であり；Ｒ１７は、炭素数６０以下の一価の炭化水素基である。本発明の無機成分を修飾するのに有用な更なる化合物は、Ｒ１８Ｒ１９Ｒ２０Ｎの構造を有するアミン化合物又は対応するアンモニウムイオンであり、式中、Ｒ１８、Ｒ１９、及びＲ２０は、それぞれ独立して炭素数３０以下のアルキル基又はアルケニル基であり、そして他の実施形態では、それぞれ独立して炭素数２０以下のアルキル基又はアルケニル基であり、これらは同一でもよく、又は異なってもよい。さらに他の実施形態では、有機分子は、Ｒ１８、Ｒ１９及びＲ２０が、それぞれ独立して炭素数１４〜２０のアルキル又はアルケニルである、長鎖の第三級アミンである。
【００３９】
本発明の層状無機ナノ微粒子は、プロトン交換型に変換する必要はない。典型的には、層状無機ナノ微粒子物質へのオルガノポリシロキサンアンモニウムイオンの層間挿入は、溶媒、及び無溶媒のプロセスを用いた陽イオン交換によって行われる。溶媒使用のプロセスでは、オルガノポリシロキサンアンモニウム成分を、重合又はカップリング反応に対して不活性である溶媒中に入れる。特に適切な溶媒は、水又は水−エタノール、水−アセトン、そして同様な水−極性の混合溶媒系である。溶媒の除去によって、層間に挿入された微粒子の濃縮物が得られる。無溶媒のプロセスでは、高せん断ミキサが層間挿入反応を行うのに通常必要になる。無機−有機ナノ複合体は、懸濁、ゲル、ペースト、又は固体の形態とし得る。
【００４０】
アンモニウム含有オルガノポリシロキサンの具体的な種類は、米国特許第５，１３０，３９６号公報に記載された化合物であり、これらは市販品を含む既知の物質から調製できる。参照することで、本特許の全ての内容を本明細書に取り入れることとする。
【００４１】
米国特許第５，１３０，３９６号公報のアンモニウム含有オルガノポリシロキサンは、以下の一般式によって表わされる：
【化１】
2009523691.tif 000002
式中、Ｒ１及びＲ２は、同一でも異なってもよく、以下の式の基を表わす：  
【化２】
2009523691.tif 000003
ここで、（I）の窒素原子は、Ｒ５基を経由して（II）のケイ素原子にリンクされ、そしてＲ５は、炭素数１〜１０のアルキレン基、炭素数５〜８のシクロアルキレン基、又は下記の一般式の単位を表わす：  
【化３】
2009523691.tif 000004
式中、ｎは、１〜６の数であり且つ窒素の位置におけるメチレン基の数を示し、ｍは、０〜６までの数であり、そしてケイ素原子に結合した酸素原子の自由原子価は、式（II）の他の基のケイ素原子によって、及び／又は、一つ又は複数の架橋結合リンクの金属原子によって、シリカ骨格における場合のように飽和されており、
【化４】
2009523691.tif 000005
式中、Ｍは、ケイ素原子、チタン原子又はジルコニウム原子であり、そしてＲ’は、炭素数１〜５の直鎖状又は分岐状のアルキル基であり、そして式(II）の基のケイ素原子対結合リンク中の金属原子の比は、１：０〜であり、そして式中、Ｒ３は、Ｒ１又はＲ２と同じであるか、又は水素、炭素数１〜２０の直鎖状又は分岐状のアルキル基、炭素数５〜８のシクロアルキル基、又はベンジル基であり、そしてＲ４は、水素、炭素数１〜２０の直鎖状又は分岐状のアルキル基、又は炭素数５〜８のシクロアルキル基、ベンジル基、アルキル基、プロパルギル基、クロロエチル基、ヒドロキシエチル基、又はクロロプロピル基であり、Ｘは、１から３に等しい価数ｘの陰イオンであり、ハロゲン化物、次亜塩素酸塩、硫酸塩、硫酸水素塩、亜硝酸塩、硝酸塩、リン酸塩、リン酸二水素塩、リン酸水素塩、炭酸塩、炭酸水素塩、水酸化物、塩素酸塩、過塩素酸塩、クロム酸塩、二クロム酸塩、シアン化物、シアン酸塩、ロダン化物、硫化物、硫化水素、セレン化物、テルル化物、ホウ酸塩、メタホウ酸塩、アジ化物、テトラフルオロホウ酸塩、テトラフェニルホウ酸塩、ヘキサフルオロリン酸塩、ギ酸塩、酢酸塩、プロピオン酸塩、シュウ酸塩、トリフルオロ酢酸塩、トリクロロ酢酸塩、又は安息香酸塩の群から選択される。
【００４２】
本書に記載するアンモニウム含有オルガノポリシロキサン化合物は、０．０１〜３．０ｍｍの直径、０〜１０００ｍ２／ｇの比表面積、０〜５．０ｍｌ／ｇの比細孔容積、５０〜１０００ｇ／１のかさ密度を有する肉眼では球状の形をした粒子であり、５０〜７５０ｇ／１の体積に関する乾燥物基準を有する。
【００４３】
アンモニウム含有オルガノポリシロキサンを調製する一つの方法は、任意に触媒存在下で、少なくとも一つの加水分解が可能なアルコキシ基を有する第一級、第二級、又は第三級のアミノシランと水との反応により、シランの加水分解と、次に起こる縮合を行ってアミン末端オルガノポリシランを生成させ、その後、鉱酸及び／又はハロゲン化アルキルのような適切な四級化試薬で四級化して、アンモニウム含有オルガノポリシロキサンを得るものである。このタイプの方法は、前述した米国特許第５，１３０，３９６号公報に記載されている。これに関して、米国特許第６，７３０，７６６号公報には、エポキシ官能性ポリシロキサンの反応による四級化ポリシロキサンの製造プロセスが記載されており、参照することで、その全ての内容を本書に取り入れることとする。
【００４４】
この方法の変更形態においては、加水分解可能なアルコキシ基を有する第一級、第二級、又は第三級のアミノシランは、オルガノポリシロキサンを与える加水分解縮合反応に先立って第四級化される。例えば、アンモニウム含有Ｎ−トリメトキシシリルプロピル−Ｎ，Ｎ，Ｎ−トリメチルアンモニウムクロリド、Ｎ−トリメトキシシリルプロピル−Ｎ，Ｎ，Ｎ−トリ−ｎ−ブチルアンモニウムクロリド、そして市販品のアンモニウム含有トリアルコキシシランであるオクタデシルジメチル（３−トリメトキシシリルプロピル）アンモニウムクロリド（ゲレスト社（Gelest, Inc）から入手できる）であり、続く加水分解／縮合は、本書で使用するアンモニウム含有オルガノポリシロキサンを与える。
【００４５】
アンモニウム含有オルガノポリシロキサンを調製するのに有用な、他の適切な第三級アミノシランとしては、トリス(トリエトキシシリルプロピル)アミン、トリス(トリメトキシシリルプロピル)アミン、トリス(ジエトキシメチルシリルプロピル)アミン、トリス(トリプロポキシシリルプロピル)アミン、トリス(エトキシジメチルシリルプロピル)アミン、トリス(トリエトキシフェニルシリルプロピル)アミンなどが挙げられる。
【００４６】
アンモニウム含有オルガノポリシロキサンを調製する更に他の方法では、第四級化試薬を用いて、第一級、第二級、又は第三級のアミン含有オルガノポリシロキサンを四級化することが必要とされる。有用なアミン含有オルガノポリシロキサンは、以下の一般式の化合物を含む：
【化５】
2009523691.tif 000006
式中、Ｒ１、Ｒ２、Ｒ６、及びＲ７は、個々独立して、Ｈ、炭素数３０以下の炭化水素基（例えば、アルキル、シクロアルキル、アリール、脂肪族基置換アリール（alkaryl）、芳香族基置換アルキル（aralkyl）など）であり、又はＲ１とＲ２は共に、又はＲ６とＲ７は共に、炭素数１２以下の二価の架橋基を形成し、Ｒ３及びＲ５は、個々独立して炭素数３０以下の二価の炭化水素架橋基であり、任意に１つ以上の酸素原子及び／又はチッ素原子を鎖の中に含有することができ、例えば、−ＣＨ２−、−ＣＨ２ＣＨ２−、−ＣＨ２ＣＨ２ＣＨ２−、−ＣＨ２Ｃ（ＣＨ３）−ＣＨ２−、−ＣＨ２ＣＨ２ＣＨ２ＣＨ２−などのような炭素数１〜８の直鎖状又は分岐状のアルキレンであり、Ｒ４は、個々独立してアルキル基であり、そしてｎは１〜２０であり、好ましくは６〜１２である。
【００４７】
これらの及び類似のアミン含有オルガノポリシロキサンは、既知の、そして汎用の手順によって、例えば、米国特許第５，０２６，８９０号公報に記載されたように、白金含有ヒドロシリル化触媒のようなヒドロシリル化触媒の存在下において、アリルアミンのようなオレフィンアミンをＳｉ−Ｈ結合を有するポリジオルガノシロキサンと反応させることによって得ることができ、参照することにより、その全ての内容を本明細書に取り入れることとする。
【００４８】
アンモニウム含有オルガノポリシロキサンを調製するために有用な具体的なアミン含有オルガノポリシロキサンとしては、以下の市販混合物が挙げられる。
【化６】
2009523691.tif 000007
【００４９】
任意選択的に、硬化型組成物は、架橋されたジオルガノポリシロキサンの透過性よりも低い気体透過性を有する少なくとも一つの固体ポリマー（ｅ）を含むことができる。適切なポリマーは、低密度ポリエチレン（ＬＤＰＥ）、超低密度ポリエチレン（ＶＬＤＰＥ）、直鎖状の低密度ポリエチレン（ＬＬＤＰＥ）、及び高密度ポリエチレン（ＨＤＰＥ）のようなポリエチレン；ポリプロピレン（ＰＰ）、ポリイソブチレン（ＰＩＢ）、ポリビニルアセタート（ＰＶＡｃ）、ポリビニルアルコール（ＰＶｏＨ）、ポリスチレン、ポリカーボナート、ポリエチレンテレフタラート（ＰＥＴ）、ポリブチレンテレフタラート（ＰＢＴ）、ポリエチレンナフタラート（ＰＥＮ）、グリコール変性ポリエチレンテレフタラート（ＰＥＴＧ）のようなポリエステル；塩化ポリビニル（ＰＶＣ）、塩化ポリビニリデン、フッ化ポリビニリデン、熱可塑性ポリウレタン（ＴＰＵ）、アクリロニトリルブタジエンスチレン（ＡＢＳ）、ポリメチルメタクリラート（ＰＭＭＡ）、フッ化ポリビニル（ＰＶＦ）、ポリアミド（ナイロン）、ポリメチルペンテン、ポリイミド（ＰＩ）、ポリエーテルイミド（ＰＥＩ）、ポリエーテルエーテルケトン（ＰＥＥＫ）、ポリスルホン、ポリエーテルスルホン、エチレンクロロトリフルオロエチレン、ポリテトラフルオロエチレン（ＰＴＦＥ）、セルロースアセタート、セルロースアセタートブチラート、可塑化された塩化ポリビニル、アイオノマー（Surtyn）、ポリフェニレンスルフィド（ＰＰＳ）、スチレン−無水マレイン酸、変性ポリフェニレンオキシド（ＰＰＯ）、及びそれらの混合物である。
【００５０】
任意選択のポリマーはまた、エラストマーとし得、その例としては、限定はしないが、エチレン−プロピレンゴム（ＥＰＤＭ）、ポリブタジエン、ポリクロロプレン、ポリイソプレン、ポリウレタン（ＴＰＵ）、スチレン−ブタジエン−スチレン（ＳＢＳ）、スチレン−エチレン−ブタジエン−スチレン（ＳＥＥＢＳ）、ポリメチルフェニルシロキサン（ＰＭＰＳ）が挙げられる。
【００５１】
これら任意選択のポリマーは、単独で、又は組み合わせて、又はコポリマーの形態でブレンドすることができ、例えば、ポリカーボナート−ＡＢＳブレンド、ポリカーボナートポリエステルブレンド、シラン−グラフトポリエチレン及びシラン−グラフトポリウレタンのようなグラフトポリマーである。
【００５２】
本発明の一実施形態では、硬化型組成物は、低密度ポリエチレン（ＬＤＰＥ）、超低密度ポリエチレン（ＶＬＤＰＥ）、直鎖状の低密度ポリエチレン（ＬＬＤＰＥ）、高密度ポリエチレン（ＨＤＰＥ）、及びそれらの混合物からなる群から選択されたポリマーを含む。本発明の他の実施形態では、硬化型組成物は、低密度ポリエチレン（ＬＤＰＥ）、超低密度ポリエチレン（ＶＬＤＰＥ）、直線状の低密度ポリエチレン（ＬＬＤＰＥ）、及びそれらの混合物からなる群から選択されたポリマーを有する。本発明のさらに他の実施形態では、任意選択のポリマーは、直線状の低密度ポリエチレン（ＬＬＤＰＥ）である。
【００５３】
硬化型シーリング材組成物は、無機−有機ナノ複合体成分（ｄ）に加えて一つ以上の他の充填剤を含んでもよい。使用に適した追加の充填剤は、ステアリン酸、又はステアリン酸エステルのような化合物で処理した、沈降又はコロイド状の炭酸カルシウム；フュームドシリカ、沈降シリカ、シリカゲル、及び疎水化処理されたシリカ、疎水化処理されたシリカゲルのような強化シリカ；粉砕した石英及び粉末にした石英（crushed and ground quartz）、アルミナ、水酸化アルミニウム、水酸化チタン、珪藻土、酸化鉄、カーボンブラック、グラファイト、雲母、滑石、及びそれらの混合物である。
【００５４】
本発明の硬化型シーリング材組成物は、接着促進剤として、一つ以上のアルコキシシランもまた含んでもよい。有用な接着促進剤は、Ｎ−２−アミノエチル−３−アミノプロピルトリエトキシシラン、γ−アミノプロピルトリエトキシシラン、γ−アミノプロピルトリメトキシシラン、アミノプロピルトリメトキシシラン、ビス（γ−トリメトキシシリルプロピル）アミン、Ｎ−フェニル−γ−アミノプロピルトリメトキシシラン、トリアミノ官能性トリメトキシシラン、γ−アミノプロピルメチルジエトキシシラン、γ−アミノプロピルメチルジエトキシシラン、メタクリロキシプロピルトリメトキシシラン、メチルアミノプロピルトリメトキシシラン、γ−グリシドキシプロピルエチルジメトキシシラン、γ−グリシドキシプロピルトリメトキシシラン、γ−グリシドキシエチルトリメトキシシラン、β−（３，４−エポキシシクロヘキシル）プロピルトリメトキシシラン、β−（３，４−エポキシシクロヘキシル）エチルメチルジメトキシシラン、イソシアナトプロピルトリエトキシシラン、イソシアナトプロピルメチルジメトキシシラン、β−シアノエチルトリメトキシシラン、γ−アクリロキシプロピルトリメトキシシラン、γ−メタクリロキシプロピルメチルジメトキシシラン、４−アミノ−３，３−ジメチルブチルトリメトキシシラン、及びＮ−エチル−３−トリメトキシシリル−２−メチルプロパンアミン、などである。一実施形態においては、接着促進剤は、ｎ−２−アミノエチル−３−アミノプロピルトリメトキシシランと１，３，５−トリス（トリメトキシシリルプロピル）イソシアヌラートとの組み合わせとし得る。
【００５５】
本発明の組成物はまた、一つ以上の非イオン性界面活性剤を含むことができる。その例は、ポリエチレングリコール、ポリプロピレングリコール、エトキシ化されたヒマシ油、オレイン酸エトキシラート、アルキルフェノールエトキシラート、エチオレンオキシド（ＥＯ）とプロピレンオキシド（ＰＯ）とのコポリマー、シリコーンとポリエーテルとのコポリマー（シリコーンポリエーテルコポリマー）、シリコーンと、エチレンオキシドとプロピレンオキシドのコポリマーとのコポリマー、及びそれらの混合物である。
【００５６】
本発明の硬化型シーリング材組成物は、硬化組成物に必要な特性を妨げない限り、着色剤、顔料、可塑剤、酸化防止剤、紫外線安定剤、殺生物剤などのようなＲＴＣシリコーン含有組成物に汎用的に用いられる他の成分を、既知の、そして汎用の量にて含むことができる。
【００５７】
シラノール末端ジオルガノポリシロキサン、架橋剤、架橋触媒、無機−有機ナノ複合体、架橋されたジオルガノポリシロキサンより気体透過性の低い任意選択の固体ポリマー、無機−有機ナノ複合体以外の任意選択の充填剤、任意選択の接着促進剤、及び任意選択のイオン性界面活性剤の量は、広く変えることができ、そして有利には次の表に示された範囲の中から選択することができる。硬化型組成物は、当然、ガスバリア性を高める量にて無機−有機ナノ複合体を含む。
【００５８】
【表１ａ】
2009523691.tif 000008
【００５９】
硬化されたシーリング材組成物は、湿気の存在下、当分野で周知の方法、例えば、溶融ブレンド、押出ブレンド、溶液ブレンド、乾式混合、バンバリーミキサ（Banbury mixer）中でのブレンド等によって得ることができ、それによって実質的に均一な混合物を得ることができる。
【００６０】
好ましくは、ジオルガノポリシロキサンをポリマーとブレンドする方法は、タンブラー又は他の物理的なブレンド手段内において各成分を接触させ、続いて押出機で溶融ブレンドすることによって達成することができる。あるいはまた、成分を押出機、ブラベンダー（Brabender）、又は他の溶融ブレンド手段で直接的に溶融ブレンドすることもできる。
【００６１】
硬化されたシーリング材組成物７は、（ａ）少なくとも一つのジオルガポリシロキサン、（ｂ）ジオルガノポリシロキサン用の少なくとも一つの架橋剤、（ｃ）架橋反応用の少なくとも一つの触媒、（ｄ）少なくとも一つの無機−有機ナノ複合体、及び、任意選択的に、（ｅ）架橋されたジオルガノポリシロキサンの透過性よりも気体透過性の低い少なくとも一つの固体のポリマー、を混合することによって得られる硬化型組成物を硬化させることによって得られ、この組成物は、硬化後に気体に対し低い透過性を示す。
【実施例】
【００６２】
以下の非限定例により本発明を例示する。
【００６３】
比較例１及び実施例１〜２
有機−無機ナノ複合体は、１０ｇのアミノプロピル末端シロキサン（「ＧＡＰ１０」；シロキサン長さ１０；米国ウォーターフォードのＧＥシリコーン社から入手)を、１００ｍｌの一口丸底フラスコに、まず入れて、次いでメルク社（Merck）から入手できるメタノール４ｍｌを添加することによって、調製した。２．２ｍｌの濃ＨＣｌを攪拌しながら非常にゆっくりと添加し、攪拌を１０分間続けた。凝縮器とオーバーヘッド機械式攪拌機とを取り付けた２０００ｍｌ三口丸底フラスコに、９００ｍｌの水を加えた。１８ｇのクロイサイトＮａ＋（Cloisite Na+）（サザンクレイプロダクツ社（Southern Clay Products）から入手可能な天然のモンモリロナイト）粘土を、非常にゆっくりと攪拌しながら水に加えた（攪拌速度は約２５０ｒｐｍ）。次に、塩化アンモニウム溶液（上で調製した）を、粘土−水混合物に非常にゆっくり加えた。混合物を１時間攪拌し、一晩放置した。混合物は、ブフナー漏斗（Buchner funnel）を用いて濾過し、得られた固体は８００ｍｌのメタノールでスラリー状にして２０分間攪拌し、次いで混合物を濾過した。固体を８０℃のオブン中で約５０時間乾燥した。
【００６４】
２．５重量％のナノ複合体を得るために、ＯＭＣＴＳ（オクタメチルシクロテトラシロキサン）２２４．２５ｇとＧＰＡ１０修飾粘土（上で調製した無機−有機ナノ複合体）５．７５ｇを、オーバーヘッド攪拌機と凝縮器とを取り付けた三口丸底フラスコに入れた。混合物を室温で６時間、２５０ｒｐｍで攪拌した。攪拌を続けながら温度を１７５℃に上昇させた。０．３ｇのＣｓＯＨを水１ｍｌに入れたものを、セプタムキャップを介して反応容器に添加した。１５分後、ＯＭＣＴＳの重合が始まり、次いで０．５ｍｌの水を添加し、５分後に０．５ｍｌの水をさらに添加した。加熱と攪拌を１時間続けた後、中和するために０．１ｍｌのリン酸を添加した。反応混合物のｐＨを３０分後に測定した。攪拌と加熱をさらに３０分続け、そして反応混合物のｐＨを再度測定して完全な中和を確認した。環状物の蒸留を１７５℃で行い、その後混合物を室温に冷却した。
【００６５】
同一の操作を、５重量％のＧＡＰ１０修飾粘土を用いて行った。
【００６６】
in situ重合操作を、２．５重量％及び５重量％の（表１を参照）ＧＡＰ１０修飾粘土（上で調製した）を用いて行った。異なる量の粘土を用いたin situポリマーは、その後、次のような硬化シートを作製するのに用いた：in situシラノール末端ポリジメチルジシロキサン（ＰＤＭＳ）（シラノール５０００（公称５０００ｃｓのシラノール末端ポリジメチルジシロキサン）とシラノール５００００（公称５００００ｃｓのシラノール末端ポリジメチルジシロキサン）、両者ともゲレスト社（Gelest, Inc）から入手可能）、ＧＡＰ１０修飾粘土調合物に、ＮＰＳ架橋剤（ｎ−プロピルシリケート；ゲレスト社から入手可能）と可溶化されたＤＢＴＯ触媒（可溶化されたジブチオルスズオキシド；米国ウォーターフォードのＧＥシリコーンズ社から入手可能）を、空気泡を真空中で除去しながら手動ブレンダーを用いて５〜７分間混合した。次いで、当該混合物を、テフロン製シート作製型に注いで、周囲条件下（２５℃及び湿度５０％）で２４時間維持した。２４時間後、部分的に硬化したシートを型から取り出し、完全に硬化させるために室温で７日間維持した。
【００６７】
【表１】
2009523691.tif 000009
【００６８】
アルゴン透過性は、気体透過性測定機を用いて測定した。アルゴン透過性は、先の実施例における気体透過性測定機を用いて測定した。測定は、圧力１００ｐｓｉ、温度２５℃にて可変容量法に基づいて行った。測定は、再現性を確認する目的で、同一の条件下で２〜３回繰り返した。
【００６９】
比較例１と、実施例１及び２の透過性データは、図１にグラフを使って表した。
【００７０】
比較例２及び実施例３ 
実施例３（表２を参照）は、４５ｇのＰＤＭＳと５ｇのＧＡＰ１０修飾粘土（上で調製した）とを混合することによって調製し、そして同様なin situ重合を２重量％のＮＰＳと、１．２重量％ＤＢＴＯを、空気泡を真空中で除去しながら手動ブレンダーを用いて５〜７分間混合した。各ブレンド物を、テフロン製シート作製型に注いで、周囲条件下（２５℃及び湿度５０％）で２４時間維持してＰＤＭＳ成分を部分的に硬化させた。２４時間後、部分的に硬化したシートを型から取り出し、完全に硬化させるために室温で７日間維持した。
【００７１】
【表２】
2009523691.tif 000010
【００７２】
アルゴン透過性は、先の実施例のように気体透過性測定機を用いて測定した。アルゴン透過性は、先の実施例のように気体透過性測定機を用いて測定した。測定は、圧力１００ｐｓｉ、温度２５℃にて可変容量法に基づいて行った。測定は、再現性を確認する目的で、同一の条件下で２〜３回繰り返した。
【００７３】
比較例２と実施例３の透過性データは、図２にグラフを使って表した。
【００７４】
比較例３と、実施例４及び５ 
実施例４及び５の無機−有機ナノ複合体は、１５ｇのオクタデシルジメチル（３−トリメトキシシリルプロピル）アンモニウムクロリド（ゲレスト社から入手できる）を、１００ｍｌのビーカーに入れ、そして５０ｍｌのメタノール（メルク社から入手できる）をゆっくりと添加することによって調製した。水−メタノール溶液（比率１：３、３．５Ｌ）が入っている、オーバーヘッド機械式攪拌器を取り付けた５リットルのビーカーに、約４００ｒｐｍの速度で混合物を攪拌しながら、３０ｇのクロイサイト１５Ａ（「Ｃ−１５Ａ」）粘土をゆっくりと添加した。「Ｃ−１５Ａ」は、粘土１００ｇにつき、１２５ミリ当量のジメチル脱水素獣脂アンモニウムクロリドで修飾したモンモリロナイト粘土であり、サザンクレイプロダクツ社から入手できる。攪拌を１２時間続けた。次いで（上で調製した）オクタデシルジメチル（３−トリメトキシシリルプロピル）アンモニウムクロリドを非常にゆっくり添加した。混合物を３時間攪拌した。その後、混合物はブフナー漏斗を用いて濾過し、得られた固体は、水−メタノール（１：３）溶液で数回スラリーにして濾過した。固体は８０℃で、約５０時間オーブン中で乾燥した。
【００７５】
次に、上に示したブレンド物を用いて次のようにして硬化シートを作製した：ＰＤＭＳ−シリルプロピル修飾粘土調合物を、手動ブレンダーを用いて５〜７分、真空中で空気泡を除去しながら、表３に掲げたように、ＮＰＳ及びＤＢＴＯと共に混合した。各ブレンド物を、テフロン製シート作製型に注ぎ、周囲条件（２５℃及び湿度５０％）で２４時間維持し、ＰＤＭＳ成分を部分的に硬化させた。この部分的に硬化したシートは、２４時間後に型から取り出し、完全に硬化させるために室温で７日間維持した。
【００７６】
【表３】
2009523691.tif 000011
【００７７】
アルゴン透過性は、先の実施例のように気体透過性測定機を用いて測定した。アルゴン透過性は、先の実施例のように気体透過性測定機を用いて測定した。測定は、圧力１００ｐｓｉ、温度２５℃にて可変容量法に基づいて行った。測定は、再現性を確認する目的で、同一の条件下で２〜３回繰り返した。
【００７８】
比較例３と、実施例４と５の透過性データは、図３にグラフを使って表した。
【００７９】
透過性データは、図１、２及び３にグラフを使って表した。当該データで示すように、本発明の硬化されたシーリング材組成物のアルゴン透過性（図１の実施例１及び２、図２の実施例３、図３の実施例４及び５）は、本発明の範囲外にある硬化されたシーリング材組成物のアルゴン透過性（図１〜３の比較例１〜３）よりも著しく低い。まとめると、比較例１、２及び３のシーリング材組成物のアルゴン透過係数は、９５０ｂａｒｒｅｒを超えるのに対し、本発明のシーリング材組成物を例示する実施例１〜３、４及び５のアルゴン透過係数は、８７５ｂａｒｒｅｒを越えず、そしてあるケースでは、アルゴン透過係数のこのレベルよりもずっと下であった（特に、実施例２、４と５を参照）。
【００８０】
本発明の好ましい実施形態を例示し詳細に記載したが、例えば、成分、物質、及びパラメータのさまざまな変更は、当業者にとっては明白であり、本発明の範囲内に入るような変更や改良の総てを添付の特許請求の範囲にて網羅することを意図するものである。
【図面の簡単な説明】
【００８１】
【図１】本発明による、硬化されたシーリング材組成物を含む気体シーリング材アセンブリを備えた二重ガラスの断熱ガラスユニット（ＩＧＵ）の側断面図
【図２】比較例１と、実施例１及び２のシーリング材組成物の透過性データ
【図３】比較例２と実施例３のシーリング材組成物の透過性データ
【図４】比較例３と、実施例４及び５のシーリング材組成物の透過性データ
【図１】
2009523691.tif 000012
【図２】
2009523691.tif 000013
【図３】
2009523691.tif 000014
【図４】
2009523691.tif 000015
【国際調査報告】
2009523691.tif 000016
2009523691.tif 000017